"次の成分A~F;A寒天0.1~1質量、Bアクリル酸系ポリマー0.1~2質量、C油性成分5~20質量、Dエタノール3~20質量、E粉体0.05~10質量、F水50~91.7質量を含有し、成分B、C、D、E及びFを含む水相に、成分Aの略球形状のゲル状粒子が分散されてなる皮膚外用剤。成分Bと成分Cの質量割合が、B/C=0.006~0.33ある請求項1記載の皮膚外用剤。成分Cと成分Eの質量割合が、C/E=0.5~400である請求項1又は2記載の皮膚外用剤。成分Bと成分Dの質量割合が、B/D=0.006~0.55である請求項1~3のいずれか1項記載の皮膚外用剤。成分Eの粉体の平均粒径が、100nm~10μmである請求項1~4のいずれか1項記載の皮膚外用剤。成分Bと成分Cの質量割合が、B/C=0.0133~0.2ある請求項1~5のいずれか1項記載の皮膚外用剤。成分Cと成分Eの質量割合が、C/E=1~300である請求項1~6のいずれか1項記載の皮膚外用剤。成分Bと成分Dの質量割合が、B/D=0.02~0.17である請求項1~3のいずれか1項記載の皮膚外用剤。成分Cの油性成分が、紫外線吸収剤を含むものである請求項1~8のいずれか1項記載の皮膚外用剤。次の成分A~F;A寒天0.1~1質量、Bアクリル酸系ポリマー0.1~2質量、C油性成分5~20質量、Dエタノール3~20質量、E粉体0.05~10質量、F水50~91.7質量を含有し、成分Aを水と混合し、寒天の溶解温度以上の温度に加熱し、寒天を溶解した後、これを冷却し、体積基準平均粒径が10~10,000μmとなる略球形状のゲル状粒子を形成させ、一方、成分B、C、D、E及びFを含む水相を調製し、この水相に成分Aの寒天のゲル状粒子を分散させる皮膚外用剤の製造方法。本発明は、保存安定性に優れ、みずみずしく、良好な使用感の皮膚外用剤を提供することにある。本発明者らは、寒天及び油性成分を含有する水相に粉体を分散させることにより、使用中はみずみずしく、しっとりとした使用感が得られ、外用剤表面に発生する油の分離が抑制され、経時安定性に優れた皮膚外用剤が得られることを見出した。本発明は次の成分A~F;A寒天0.1~1質量、Bアクリル酸系ポリマー0.1~2質量、C油性成分5~20質量、Dエタノール3~20質量、E粉体0.05~10質量、F水50~91.7質量を含有し、成分B、C、D、E及びFを含む水相に、成分Aの略球形状のゲル状粒子が分散されてなる皮膚外用剤を提供するものである。本発明の皮膚外用剤は、みずみずしい清涼感、及びしっとりした保湿感のある使用感で、しかも外用剤表面に発生する油性成分の分離が抑制され、経時安定性に優れたものである。A寒天:本発明で用いられる寒天としては、特に限定されないが、寒天のゼリー強度日寒水式法は、皮膚に適用した場合の使用時の感触の観点から、147kPa1500g/cm2以下であることが好ましく、19.6kPa200g/cm2~127kPa1300g/cm2であることがより好ましい。ゼリー強度は、寒天の1.5質量水溶液を調製し、その水溶液を20°Cで15時間放置して凝固させたゲルに、日寒水式ゼリー強度測定器木屋製作所社製により荷重をかけ、20°Cにおいてゲルが20秒間その荷重に耐えるときの表面積1cm2当たりの最大質量gとして求めることができる。成分Aの寒天としては、例えば、伊那寒天PS-84、Z-10、AX-30、AX-100、AX-200、T-1、S-5、M-7、UP-16、CS-16A、CS-420、CS-670以上、伊那食品工業社製等の市販品を用いることができる。これらのうち、AX-200、UP-16、CS-16Aが好ましい。本発明において、寒天はゲル状粒子を形成する。このゲル粒子は、球状、楕円状等の略球形状であって、体積基準平均粒径が10~10,000μm、特に30~3,000μmであるのが、使用感、外観及び生産性の点から好ましい。ゲル状粒子の体積基準平均粒径は、1000μm以下の粒子については、レーザー回折散乱法、1000μmを超える粒子については、ふるい分け法により、測定することができる。寒天のゲル状粒子の製造法は特に限定されないが、例えば、以下の方法により、製造することができる。まず、寒天を水と混合し、その溶解温度以上の温度に加熱して十分に溶解させる。ゲル状粒子中に油性成分や粉体等を含有させる場合には、別途、油性成分等を含む水溶液を調製し、これと添加混合する。これらの溶液混合液から、一般的な滴下法、噴霧法、或いは、攪拌法等により、ゲル状粒子を得ることができる。滴下法は、孔から混合液を吐出させ、吐出された混合液がその表面張力又は界面張力によって液滴になる性質を利用し、その液滴を空気等の気相中又は液相中で冷却固化させて製造する方法である。この方法においては、粒径の均一な寒天ゲル状粒子を製造する観点から、振動を与えながら、混合液を孔から吐出させるのが好ましい。例えば、特開2002-58990号公報には、非架橋型ハイドロゲルを溶解した水性成分溶液中に油性成分を分散させた分散液に振動を与えながら、該分散液を孔から吐出し、液滴を形成させた後、該液滴を冷却固化するハイドロゲル粒子の製造法が記載されている。また、噴霧法は、噴霧ノズルを用い、噴霧ノズルから混合液を気相に噴霧させると共に、その表面張力によって液滴を形成させ、その液滴を気相で冷却固化させて製造する方法である。例えば、天然カロチノイドを包含した多芯型構造のマイクロカプセルをスプレークーリング法で製造すること、より詳しくは、O/W型乳化物のゲル化温度以下の雰囲気を設けた塔中に、ゲル化温度以上のO/W型乳化物を、粒子が50~3000μmの平均粒子径となるよう噴霧し、冷却固化後、捕集することにより、マイクロカプセルを得ることができる特開平9-302379号公報。また、ゲル化点が30°C以上である非架橋型ハイドロゲルのゲル剤を溶解させた水性成分水溶液に油性成分を分散させた分散液を気相中に噴霧して形成された液滴を冷却固化させる場合には、噴霧によって生じた液滴を冷却するための冷却設備を必ずしも必要とせず、ハイドロゲル粒子を製造することができる特開2007-160277号公報。攪拌法は、混合液と実質的に混じり合わない性状を有し且つゲル化温度以上の温度に調整した液に混合液を投入し、攪拌による剪断力により混合液を微粒化し、界面張力によって液滴になる性質を利用し、その液滴を混合液と実質的に混じり合わない液中で冷却固化させて製造する方法である。例えば、内油相と、加熱冷却により固化する親水性高分子ゲル化剤を含む水相とからO/Wエマルジョンを調製し、このO/Wエマルジョンをさらに外油相中に分散乳化してO/W/Oエマルジョンとし、水相を固化させてカプセル化することにより、マイクロカプセルを製造することができる特開2001-97818号公報。また、剪断ゲルを利用し、ゲル粒子の活性物質の捕捉を強化し、分散性を向上させることもできる特許第3949580号公報。滴下法、噴霧法、及び攪拌法のいずれの場合も、吐出時、噴霧時、又は投入時の混合液の温度を、ゲル化温度以上で且つ100°C以下の温度とすることが好ましい。また、美観に優れた球状の粒子を容易に製造することができるという観点から、混合液の温度を、ゲル化温度10°C以上とすることが好ましく、ゲル化温度20°C以上とすることがより好ましい。なお、この温度の上限は、水の沸点である100°Cである。また、上記の方法以外にも、親水性増粘性化合物を、水に溶解した後、冷却させて形成したゲルを粉砕することで球状のミクロゲルを製造することもできる特開2001-342125号公報、特開2009-203200号公報。ゲル状粒子は、寒天を0.1~10質量、更に1~3質量含有するのが、寒天粒子からの離水を抑制し、使用時のみずみずしさを感じさせる観点から好ましい。また、油性成分や粉体を含有する場合には、ゲル状粒子中に、合計で0~80質量、更に10~50質量含有するのが好ましい。ゲル状粒子は、油性成分、粉体、乳化分散剤、防腐剤、香料等を含有していても良い。ゲル状粒子に含有される油性成分としては、通常化粧料に用いるものであれば特に制限されず、固体脂、半固体油、液状油等のいずれでも良い。例えば、油脂、ロウ類、セラミド類、炭化水素油、シリコーン油、高級脂肪酸、高級アルコール、エステル油等が挙げられる。また、紫外線吸収剤等も含有させることができる。更に、粉体についても、通常化粧料に用いられるものであれば特に制限されず、例えば、酸化亜鉛、酸化チタン、酸化鉄等の無機粉体や、有機粉体などが挙げられる。このようにして得られる寒天のゲル状粒子は、成分B、C、D、E及びFを含む水相に分散される。寒天は皮膚外用剤中に0.1~1質量含有され、好ましくは、0.2~0.7質量含有される。この範囲内であれば、油性成分の分離が抑制され、皮膚外用剤全体の安定性に優れ、みずみずしい清涼感と、しっとりした保湿感のある使用感を得ることができる。また、寒天のゲル状粒子は、皮膚外用剤中に10~70質量含有するのが、皮膚外用剤中に均一に分散させる上で好ましい。Bアクリル酸系ポリマー:本発明で用いられるアクリル酸系ポリマーは、水相を増粘させることによって、ゲル状粒子寒天を分散させる役割を担う。また、アクリル酸系ポリマーは、その乳化能によって各種油性成分を乳化し、独特のテクスチャーを生み出す機能を有する。アクリル酸系ポリマーとしては、特に限定されないが、例えば、ポリアクリル酸、アクリル酸メタクリル酸アルキル共重合体、メタクリル酸アルキルエーテル共重合体等が挙げられる。市販品として、例えば、カーボポールCARBOPOL980、981、1342、ETD2020、ペムレンPEMULENTR1、ペムレンPEMULENTR2以上、LubrizolAdvancedMaterials社製、アキュリンAculyn22ロームハース社製、アリストフレックスAristoflexAVC、HMBクラリアントジャパン社製等を用いることができる。これらのうち、アクリル酸メタクリル酸アルキル共重合体が好ましい。アクリル酸系ポリマーは、塩基との中和によりアクリル酸系ポリマー塩として用いられる。塩基としては、ナトリウム、カリウム等のアルカリ金属水酸化物;アンモニウム;モノエタノールアミン、ジエタノールアミン、トリエタノールアミン等のアルカノールアミン由来のアンモニウム;アルギニン、リジン等の塩基性アミノ酸が挙げられる。アクリル酸系ポリマーは、皮膚外用剤中に0.1~2質量含有され、好ましくは0.2~1質量、更に好ましくは0.3~0.4質量含有される。この範囲内であれば、皮膚外用剤全体の安定性に優れ、みずみずしい清涼感と、しっとりした保湿感のある使用感を得ることができる。C油性成分:本発明で用いられる油性成分としては、通常化粧料に用いるものであれば、特に制限されず、常温で固体、液体状等のいずれでも良く、どのような油性成分でも配合することができる。例えば、液体のものとしては、オリーブ油等の植物油、スクワラン、流動パラフィン等の炭化水素油、ジメチルポリシロキサン等のシリコーン油、エステル油などが挙げられ、固体のものとしては、油脂、ロウ類、高級アルコール、高級脂肪酸、脂肪酸エステル、セラミド類、コレステロール、コレステロールエステル等が挙げられる。また、本発明においては、油性成分として、通常化粧料に用いられる紫外線吸収剤を好適に用いることができる。例えば、ベンゾフェノン誘導体、パラアミノ安息香酸誘導体、パラメトキシケイ皮酸誘導体、サリチル酸誘導体、ウロカニン酸、ウロカニン酸エチル、4-tert-ブチル-4’-メトキシジベンゾイルタン、2-2’-ヒドロキシ-5’-メチルフェニルベンゾトリアゾール、アントラニル酸メチル、ルチン及びその誘導体等が挙げられる。油性成分としては、このような紫外線吸収剤を含むのが好ましい。成分Cの油性成分は、1種以上を用いることができ、皮膚外用剤中に5~20質量、好ましくは5~15質量含有される。この範囲内であれば、油性成分の分離が抑制され、皮膚外用剤全体の安定性に優れ、みずみずしい清涼感と、しっとりした保湿感のある使用感を得ることができる。また、成分Bと成分Cの質量割合は、B/C=0.006~0.33、更に0.0133~0.2、特に0.02~0.08であるのが、油の分離が抑制され、皮膚外用剤全体の安定性に優れ、みずみずしい清涼感および保湿感のある使用感を得ることができ、好ましい。Dエタノール:本発明の皮膚外用剤は、エタノールを比較的多量に含有することにより、みずみずしさや、清涼感を向上させることができる。エタノールと成分Bのような増粘剤を含有する系では、増粘剤の種類によっては形状が劣化し、経時の粘度安定性および外観性状が損なわれる場合がある。しかし、本発明においては、寒天と粉体及び油性成分を組み合わせることにより、みずみずしい清涼感と、保湿感のある使用感が得られ、さらに経時安定性に優れた皮膚外用剤を得ることができる。エタノールは、皮膚外用剤中に3~20質量含有され、好ましくは6~10質量含有される。この範囲内であれば、油の分離が抑制され、皮膚外用剤全体の安定性に優れ、みずみずしい清涼感および保湿感のある使用感を得ることができる。成分Bと成分Dの質量割合は、B/D=0.006~0.55、更に0.02~0.17、特に0.03~0.067であるのが好ましい。この範囲内であれば、油の分離が抑制され、皮膚外用剤全体の安定性に優れ、みずみずしく清涼感および保湿感のある使用感を得ることができ、好ましい。E粉体:本発明で用いられる粉体としては、通常の化粧料に用いられるものであれば特に制限されず、有機粉体、無機粉体のいずれでも良く、いずれの形状であっても良い。例えば、ナイロンパウダー、セルロースパウダー、ポリエチレン粉末、ポリアクリル酸ポリマー樹脂、シリコーン樹脂等の高分子粉体、シリカ、シロキサン等の無機粉体が挙げられる。また、市販品としては、例えば、高分子粉体として、メタクリル酸ラウリルジメタクリル酸エチレングリコールメタクリル酸ナトリウム共重合体花王社製、トキワマツモトマイクロスフェアーM-100松本油脂製薬社製、マツモトマイクロスフェアーM-503B松本油脂製薬社製、シロキサン重合体として、トスパール145Aモメンティブパフォーマンスマテリアルズジャパン合同社製、ナイロンパウダーとして、東レナイロン微粒子SP-500東レ社製、PF-5ナイロンSP-500大東化成工業社製、ナイロンHK-5000住化エンビロサイエンス社製、ウレタンパウダーとして、プラスチックパウダ-D-400、D-800東色ピグメント社製、シリカとして、シリカマイクロカプセルKB日本インシュレーション社製、アエロジルAEROSIL200、300日本アエロジル社製などを用いることができる。これらの中で、ナイロンパウダー、ポリアクリル酸ポリマー樹脂、シリコーン樹脂、シリカが好ましく、更に、ポリアクリル酸ポリマー樹脂が好ましい。これらの粉体としては、平均粒径が100nm~10μm、更に1~10μmであるのが、みずみずしく、さらさらとした軽い使用感を実現する上で好ましい。なお、本発明において、平均粒径は、レーザー回折散乱式により測定される。成分Eの粉体は、1種以上を用いることができ、皮膚外用剤中に0.05~10質量含有され、好ましくは0.1~5質量含有される。この範囲内であれば、油性成分の分離が抑制され、皮膚外用剤全体の安定性に優れる。また、成分Cと成分Eの質量割合は、C/E=0.5~400、更に1~300、特に1.2~25であるのが、油の分離を抑制して、皮膚外用剤全体の安定性に優れるとともに、みずみずしく、清涼感および保湿感のある使用感を得ることができ、好ましい。成分Fの水は各成分の残部をなし、皮膚外用剤中に50~91.7質量、好ましくは60~80質量含有される。本発明の皮膚外用剤は、成分B、C、D、E及びFを混合して水相を調製し、これに、成分Aの寒天のゲル状粒子を分散させることにより、製造することができる。すなわち、本発明の皮膚外用剤は、成分Aを水と混合し、寒天の溶解温度以上の温度に加熱し、寒天を溶解した後、これを冷却し、体積基準平均粒径が10~10,000μmとなる略球形状のゲル状粒子を形成させ、一方、成分B、C、D、E及びFを含む水相を調製し、この水相に成分Aの寒天のゲル状粒子を分散させることにより、製造することができる。本発明の皮膚外用剤の粘度は、25°Cにおいて、500~100,000mPasであるのが好ましい。本発明の皮膚外用剤は、一般の皮膚化粧料に限定されず、薬用化粧料等をも包含するものである。化粧料として使用する場合は、前記成分以外に、化粧料成分として通常用いられる保湿剤、アルコール類、キレート剤、pH調整剤、防腐剤、増粘剤、色素、香料などを任意に組み合わせて配合することができる。これらの成分は、前記のように、ゲル状粒子中に含有させることもでき、また、水相外層中に配合することもできる。また、種々の用途および形態、例えば、O/W型乳化化粧料、水性化粧料、ジェル状化粧料、クリーム、乳液、化粧水、ファンデーション、皮膚洗浄料、ヘアートニック、整髪剤、養毛剤、育毛剤などとして用いることができる。製造例1寒天ゲル状粒子の製造固体脂として、ステアリン酸モノグリセライド花王社製、商品名:レオドールMS-60、及び結晶性有機系紫外線吸収剤として、ジエチルアミノヒドロキシベンゾイル安息香酸ヘキシルBASFジャパン社製、商品名:ユビナールAplus、液体油として、パラメトキシケイ皮酸オクチルBASFジャパン社製、商品名:ユビナールMC80を含む分散相成分液を調製した。このとき、得られるハイドロゲル粒子における含有量が、ステアリン酸モノグリセライド3.0質量部、ジエチルアミノヒドロキシベンゾイル安息香酸ヘキシル4.5質量部、及びパラメトキシケイ皮酸オクチル10.5質量部となるように配合を行い、80°Cで加熱溶解を行った。寒天伊那食品工業社製、商品名:AX-200、乳化分散剤として、アクリル酸メタクリル酸アルキル共重合体LubrizolAdvancedMaterials社製、商品名:PEMULENTR-2及びポリビニルアルコール、pH調整剤として、1NNaOH水溶液キシダ化学社製、並びイオン交換水を80°Cで加熱混合し、連続相成分液を調製した。このとき、得られるハイドロゲル粒子における含有量が、寒天1.5質量部、アクリル酸メタクリル酸アルキル共重合体0.1質量部、ポリビニルアルコール0.5質量部、1NNaOH水溶液0.75質量部、及びイオン交換水79.15質量部となるように配合した。分散相成分液と連続相成分液とを、質量比18:82の割合となるように合計1000g準備し、分散相成分液を80°C及び連続相成分液を90°Cでそれぞれ加熱溶解させた。その後、連続相成分液に分散相成分液を加えて、その混合物をホモミキサープライミクス社製、商品名:T.K.ロボミクスを用いて回転数8000rpmで1分間攪拌することにより、水中油型分散液を調製した。その水中油型分散液の温度を80°Cに保持し、12kg/hrの流量でスプレーノズルいけうち社製、空円錐ノズルK-010から3.4mの高さにおいて、水中油型分散液を槽内の25°Cの気相中に噴霧し、槽下部において、噴霧により形成された水中油型分散液の液滴が冷却固化された寒天ゲル状粒子を回収した。これを製造例1とした。寒天ゲル状粒子の粒子径はレーザー回折/散乱式粒度分布測定装置堀場製作所社製、型番:LA-920を用いたレーザー回折散乱法により測定された。得られた寒天ゲル状粒子は、体積基準平均粒径120μmの略球形状であり、寒天を1.5質量含有する。製造例2寒天ゲル状粒子の製造分散相成分液を水に代える以外は製造例1と同様にして、寒天ゲル状粒子を製造し、これを製造例2とした。製造例2は、油性成分を含まない寒天ゲル状粒子である。得られた寒天ゲル状粒子は、体積基準平均粒径140μmの略球形状であり、寒天を1.5質量含有する。実施例1~6及び比較例1表1に示す組成のジェルを製造し、経時安定性及び使用感を評価した。結果を表1に併せて示す。製法成分1~6を成分10に加えて溶解させる。これに、成分8を加えて中和した後、撹拌し、成分9を加え、最後に成分7を添加してジェルを得る。1経時安定性:各ジェルをガラス容器容量:50mLに50gずつ充填し、密閉して、温度サイクル試験に供した。これは40°Cの温度変化を6時間で1サイクルとするものである。1サイクル目は0°C~40°Cで始まり、2サイクル目は-1°C~39°C、3サイクル目は-2°C~38°C...というように、1サイクル毎に1°Cずつ上下の温度が変化する。168時間後に、下限温度-28°Cを迎え、そこから下限温度が0°Cに向かうように1°Cずつ上がっていくものである。2週間後336時間後、各試料を取り出し、試料表面での油の有無を目視評価し、以下の基準で判定した。A:目視確認により、組成物表面に油の遊離がない。B:目視確認により、組成物表面にやや油の遊離がある。C:目視確認により、組成物表面に油の遊離がある。2使用感:各ジェルについて、専門パネラー3名が前腕部に塗布し、肌のみずみずしさに関する実使用試験を行った。使用感みずみずしさを、スコア5をみずみずしい、スコア3をどちらともいえない、スコア1をみずみずしくない、として0.1刻みで評価し、3人の評価から平均スコアを求めた。3粘度の測定:25°Cにおいて、B8L型粘度計東機産業社製、ローターNo.4、30rpmにて測定した。実施例1~6で得られたジェルはいずれも、温度サイクル試験に対しても安定であり、ジェル表面に油の分離が無く、さらに、みずみずしく、清涼感がありながらしっとりとした保湿感を有する、軽い使用感のものであった。ポリアクリル酸アルキル樹脂を含有する実施例2及び5のジェルは、特にみずみずしく、清涼感があり、保湿感に優れるとともに、良好な感触を有していた。一方、比較例1のジェルは、温度サイクル試験によってジェル表面に油の遊離が顕著に現れ、安定性が悪いものであった。実施例7ジェル以下に示す組成のジェルを製造した。成分メタクリル酸ラウリルジメタクリル酸エチレングリコールメタクリル酸ナトリウム共重合体平均粒径2.2μmの球状粒子2.0質量エタノール7.0アルキル-1,3-ジメチルブチルエーテル3.0スクワラン3.0ジメチコン3.0アクリル酸メタクリル酸アルキル共重合体0.3製造例1の寒天ゲル状粒子30.0水酸化カリウム0.1香料適量精製水バランス合計100製法成分1~6を成分10に加えて溶解させる。これに、成分8を加えて中和した後、成分9を添加し、最後に成分7を添加して撹拌し、ジェルを得る。ジェルの粘度は、B8L型粘度計、ローターNo.4、30rpm、25°Cの測定で、10,000mPasである。実施例8ジェル以下に示す組成のジェルを製造した。成分メタクリル酸ラウリルジメタクリル酸エチレングリコールメタクリル酸ナトリウム共重合体平均粒径2.2μmの球状粒子2.0質量エタノール10.0メトキシケイ皮酸エチルヘキシル5.5ジエチルアミノヒドロキシベンゾイル安息香酸ヘキシル2.0ジメチコン3.0アクリル酸メタクリル酸アルキル共重合体0.35製造例1の寒天ゲル状粒子30.0水酸化カリウム0.1香料適量精製水バランス合計100製法成分1~6を成分10に加えて溶解させる。これに、成分8を加えて中和した後、成分9を添加し、最後に成分7を添加して撹拌し、ジェルを得る。ジェルの粘度は、B8L型粘度計、ローターNo.4、30rpm、25°Cの測定で、15,000mPasである。実施例9ジェル以下に示す組成のジェルを製造した。成分メタクリル酸ラウリルジメタクリル酸エチレングリコールメタクリル酸ナトリウム共重合体平均粒径2.2μmの球状粒子2.0質量エタノール8.0メトキシケイ皮酸エチルヘキシル6.54-3,4-ジメトキシフェニルメチレン-2,5-ジオキソ-1-イミダゾリジンプロピオン酸2-エチルヘキシル0.7ジメチコン1.0アクリル酸メタクリル酸アルキル共重合体0.36製造例1の寒天ゲル状粒子30.0水酸化カリウム0.1香料適量精製水バランス合計100製法成分1~6を成分10に加えて溶解させる。これに、成分8を加えて中和した後、成分9を添加し、最後に成分7を添加して撹拌し、ジェルを得る。ジェルの粘度は、B8L型粘度計、ローターNo.4、30rpm、25°Cの測定で、13,000mPasである。実施例10ジェル以下に示す組成のジェルを製造した。成分メタクリル酸ラウリルジメタクリル酸エチレングリコールメタクリル酸ナトリウム共重合体平均粒径2.2μmの球状粒子2.0質量エタノール6.0メトキシケイ皮酸エチルヘキシル7.02,4-ビス-[{4-2-エチルヘキソロキシ-2-ヒドロキシ}-フェニル]-6-4-メトキシフェニル-1,3,5-トリアジン1.5ジメチコン2.0アクリル酸メタクリル酸アルキル共重合体0.38製造例1の寒天ゲル状粒子30.0水酸化カリウム0.1香料適量精製水バランス合計100製法成分1~6を成分10に加えて溶解させる。これに、成分8を加えて中和した後、成分9を添加し、最後に成分7を添加して撹拌し、ジェルを得る。ジェルの粘度は、B8L型粘度計、ローターNo.4、30rpm、25°Cの測定で12,000mPasである。実施例11ジェル以下に示す組成のジェルを製造した。成分メタクリル酸ラウリルジメタクリル酸エチレングリコールメタクリル酸ナトリウム共重合体平均粒径2.2μmの球状粒子2.0質量エタノール8.0メトキシケイ皮酸エチルヘキシル5.5ジエチルアミノヒドロキシベンゾイル安息香酸ヘキシル2.0ジメチコン3.0アクリル酸メタクリル酸アルキル共重合体0.34製造例2の寒天ゲル状粒子30.0水酸化カリウム0.1香料適量精製水バランス合計100製法成分1~6を成分10に加えて溶解させる。これに、成分8を加えて中和した後、成分9を添加し、最後に成分7を添加して撹拌し、ジェルを得る。ジェルの粘度は、B8L型粘度計、ローターNo.4、30rpm、25°Cの測定で、14,000mPasである。実施例7~11で得られたジェルはいずれも、みずみずしく、清涼感に優れ、軽い付け心地と保湿感を有し、かつ経時安定性に優れたものである。"